(57)【要約】【課題】転写メモリーによる画像欠陥の発生が少なく、良好な電子写真特性を有する電子写真装置を提供する。【解決手段】電子写真感光体と、該電子写真感光体に接触しながら移動する中間転写体と、可視化したトナー像を該中間転写体の第１の転写位置で該中間転写体に１次転写するための手段と、該中間転写体に転写されたトナー像を該中間転写体の第２の転写位置で転写材に２次転写する転写手段を有する電子写真装置において、該電子写真感光体が下記式（１）で示されるカリックスアレーン化合物を含有することを特徴とする電子写真装置、該電子写真装置に用いられている電子写真感光体、及び該電子写真感光体を有し該電子写真装置に着脱自在なプロセスカートリッジ【選択図】　　　なし【特許請求の範囲】
【請求項１】
電子写真感光体と、該電子写真感光体に接触しながら移動する中間転写体と、可視化したトナー像を該中間転写体の第１の転写位置で該中間転写体に１次転写するための手段と、該中間転写体に転写されたトナー像を該中間転写体の第２の転写位置で転写材に２次転写する転写手段を有する電子写真装置において、該電子写真感光体が下記式（１）で示されるカリックスアレーン化合物を含有することを特徴とする電子写真装置。
【化１】
2004093641.tif 000015
（式中、Ｙ１〜Ｙ４は−ＣＨ＝Ｎ−、−ＣＨ＝ＣＨ−または−Ｎ＝Ｎ−を示し、Ａｒ１〜Ａｒ４は置換基を有してもよい芳香族炭化水素環または置換基を有してもよい複素環を示す。ただし、Ｙ１〜Ｙ４が全て−Ｎ＝Ｎ−の場合、Ａｒ１〜Ａｒ４が全て同一であることを除く。）
【請求項２】
前記Ａｒ１〜Ａｒ４がシアノ基、ニトロ基及びハロゲン原子からなる群より選ばれる少なくとも１つの基を示す請求項１に記載の電子写真装置。
【請求項３】
前記式（１）で示されるカリックスアレーン化合物が、下記式（２）または（３）で示される請求項１〜２のいずれかに記載の電子写真装置。
【化２】
2004093641.tif 000016
【化３】
2004093641.tif 000017
【請求項４】
前記電子写真感光体が電荷発生材料として、ＣｕＫα特性Ｘ線回折におけるブラッグ角２θの７．４°±０．２°及び２８．２°±０．２°に強いピークを有する結晶形のヒドロキシガリウムフタロシアニンを含有する請求項１〜３のいずれかに記載の電子写真装置。
【請求項５】
前記電子写真感光体がカリックスアレーン化合物及び電荷発生材料を同一の層に含有し、該カリックスアレーン化合物の含有量が、前記電荷発生材料に対して０．１〜１０質量％である請求項１〜４のいずれかに記載の電子写真装置。
【請求項６】
前記電子写真感光体が式（１）で示されるカリックスアレーン化合物を含有する電荷発生層と電荷輸送層を有する請求項１〜５のいずれかに記載の電子写真装置。
【請求項７】
前記電子写真感光体の導電性支持体が、ホーニング処理したものである請求項１〜６のいずれかに記載の電子写真装置。
【請求項８】
請求項１〜７のいずれかに記載の電子写真装置に用いられる電子写真感光体、及び、帯電手段、現像手段及びクリーニング手段からなる群より選ばれる少なくとも１つの手段を一体に支持し、電子写真装置本体に着脱自在であることを特徴とするプロセスカートリッジ。
【請求項９】
請求項１〜７のいずれかに記載の電子写真装置に用いられていることを特徴とする電子写真感光体。
【発明の詳細な説明】
【０００１】
【発明の属する技術分野】
本発明は、電子写真装置、該電子写真装置に用いられている電子写真感光体及び該電子写真感光体を有し該電子写真装置に着脱自在なプロセスカートリッジに関する。
【０００２】
【従来の技術】
中間転写体を用いた電子写真装置は、転写ドラム上に張り付けられた、または吸着された第２の画像担持体に第１の画像担持体から画像を転写する電子写真装置（特開昭６３−３０１９６０号公報等）よりは以下の点で優れている。
【０００３】
即ち、各色のトナー画像の重ね合わせ時の色ズレが少ない点、及び第２の画像担持体に対し、加工や制御（例えばグリッパーに把持する、吸着する及び曲率を持たせる等）を必要としないため、第２の画像担持体を多種多様に選択することができる点である。
【０００４】
例えば、薄い紙（４０ｇ／ｍ２紙）から厚い紙（２００ｇ／ｍ２紙）まで選択でき、また、幅の広狭や、長さの長短も選ばない。従って、封筒、ハガキ及びラベル紙等の使用も可能である。このように中間転写方式のフルカラー複写機やプリンターは多くの利点を有しており、すでに中間転写体を搭載した複写機やプリンターが普及しつつある。
【０００５】
更に、近年のパーソナルコンピューター、デジタルカメラ及びイメージスキャナー等の画像入力装置の急速な普及により、フルカラープリンターや複写機の需要も大幅に拡大し、幅広いユーザー及び使用環境に対して十分に対応できることが必要となってきている。そこで、従来にも増して、維持費の低減やメンテナンスの容易性の向上、装置本体の小型化、低コスト化、更には温度や湿度に影響されない安定した画質の達成等が必要であり、感光体としては高感度特性を維持しつつ、画像欠陥のないものが望まれていた。
【０００６】
アゾ顔料またはフタロシアニン顔料を用いた電子写真感光体は、優れた感度特性を有している反面、生成したフォトキャリアが感光層に残存し易く、一種のメモリーとして電位変動を起こし易いという欠点があった。実際に電子写真感光体として用いた場合、このフォトキャリアのメモリにより、前の画像の一部が次の画像にも現れる、いわゆるゴーストが生じてしまう。このゴーストを改善するために特開２００１−６６８０４号広報にはカリックスアレーン化合物を用いることが開示されている。
【０００７】
しかし、中間転写体を用いた電子写真装置の場合、感光体からトナー像を転写する際、間には紙を介さないため転写が直接感光体にかかり、それがメモリーとなって画像欠陥として現れ易いという欠点も有り、更なる改善が望まれている。
【０００８】
【発明が解決しようとする課題】
本発明の目的は、転写メモリーによる画像欠陥の発生が少なく、良好な電子写真特性を有する電子写真装置、該電子写真装置に用いられている電子写真感光体及び該電子写真感光体を有し該電子写真装置に着脱自在なプロセスカートリッジを提供することにある。
【０００９】
【課題を解決するための手段】
本発明は、電子写真感光体と、該電子写真感光体に接触しながら移動する中間転写体と、可視化したトナー像を該中間転写体の第１の転写位置で該中間転写体に１次転写するための手段と、該中間転写体に転写されたトナー像を該中間転写体の第２の転写位置で転写材に２次転写する転写手段を有する電子写真装置において、該電子写真感光体が下記式（１）で示されるカリックスアレーン化合物を含有することを特徴とする電子写真装置である。
【００１０】
【化４】
2004093641.tif 000002
（式中、Ｙ１〜Ｙ４は−ＣＨ＝Ｎ−、−ＣＨ＝ＣＨ−または−Ｎ＝Ｎ−を示し、Ａｒ１〜Ａｒ４は置換基を有してもよい芳香族炭化水素環または置換基を有してもよい複素環を示す。ただし、Ｙ１〜Ｙ４が全て−Ｎ＝Ｎ−の場合、Ａｒ１〜Ａｒ４が全て同一であることを除く。）
また、本発明は、上記電子写真装置に用いられている電子写真感光体及び該電子写真感光体を有し上記電子写真装置に着脱自在なプロセスカートリッジである。
【００１１】
【発明の実施の形態】
以下、本発明を更に詳細に説明する。
【００１２】
本発明に用いられるカリックスアレーン化合物は、下記式（１）で示される。
【００１３】
【化５】
2004093641.tif 000003
（式中、Ｙ１〜Ｙ４は−ＣＨ＝Ｎ−、−ＣＨ＝ＣＨ−または−Ｎ＝Ｎ−を示し、Ａｒ１〜Ａｒ４は置換基を有してもよい芳香族炭化水素環または置換基を有してもよい複素環を示す。ただし、Ｙ１〜Ｙ４が全て−Ｎ＝Ｎ−の場合、Ａｒ１〜Ａｒ４が全て同一であることを除く。）
【００１４】
上記表現の芳香族炭化水素環または複素環としてはベンゼン、ナフタレン、フルオレン、フェナンスレン、アンスラセン、フルオランテン及びピレンなどの炭化水素系芳香環、フラン、チオフェン、ピリジン、インドール、ベンゾチアゾール、カルバゾール、ベンゾカルバゾール、アクリドン、ジベンゾチオフェン、ベンゾオキサゾール、ベンゾトリアゾール、オキサチアゾール、チアゾール、フェナジン、シンノリン及びベンゾシンノリンなどの複素環が挙げられる。
【００１５】
またＡｒが有してもよい置換基としては、メチル、エチル、プロピル及びブチルなどのアルキル基、メトキシ及びエトキシなどのアルコキシ基、ジメチルアミノ及びジエチルアミノなどのジアルキルアミノ基、メトキシカルボニル及びエトキシカルボニルなどのアルコキシカルボニル基、フッ素原子、塩素原子及び臭素原子などのハロゲン原子、ヒドロキシ基、ニトロ基、シアノ基及びハロメチル基などが挙げられる。
【００１６】
Ａｒ１〜Ａｒ８はシアノ基、ニトロ基及びハロゲン原子等の電子吸引性の基を有するベンゼン環基であることが好ましく、特にはＹ１〜Ｙ４との結合部位に対してメタの位置にニトロ基またはシアノ基を有するフェニル基が好ましい。
【００１７】
以下の表１に、本発明において用いられるカリックスアレーン化合物の好ましい具体例を示すが、本発明はこれらに限定されるものではない。また、表１中、Ｙ１〜Ｙ４は、左側の結合の手がカリックスアレーンに、右側の結合の手がＡｒ１〜Ａｒ４に結合することとする。
【００１８】
【化６】
2004093641.tif 000004
【００１９】
【表１】
2004093641.tif 000005
【００２０】
【表２】
2004093641.tif 000006
【００２１】
これらの中では例示化合物（１）〜（８）が好ましく、特には（１）〜（４）、（７）及び（８）が好ましい。更には例示化合物（１）、（２）、すなわち下記式（２）、（３）で示されるカリックスアレーン化合物が好ましい。
【００２２】
【化７】
2004093641.tif 000007
【００２３】
【化８】
2004093641.tif 000008
【００２４】
カリックスアレーン化合物を感光層に用いることにより、感光体内で発生したキャリアの残存によるメモリーが低減される。しかし、それだけではなく外部よりかかる電界によるメモリーの低減にも効果があることも解った。その場合、転写体と感光体の間に紙を介在させる通常の転写手段よりも紙を介在させない中間転写体を有する転写手段の方が、より有効に作用する。
【００２５】
本発明においては、電荷発生材料としてアゾ顔料またはフタロシアニン顔料を用いることが好ましい。
【００２６】
用いられるアゾ顔料としては、ビスアゾ、トリスアゾ及びテトラキスアゾなどいかなるアゾ顔料でも使用できるが、中でも特開昭５９−３１９６２号公報や特開平１−１８３６６３号公報に開示されているベンズアンスロン系アゾ顔料が優れた感度特性を有しており、また、転写から受けるメモリーも少なくはないため本発明が有効に作用し好ましい。
また、フタロシアニン顔料としては、無金属フタロシアニン及び軸配位子を有してもよい金属フタロシアニンなどいかなるフタロシアニンでも使用でき、置換基を有してもよいが、特にオキシチタニウムフタロシアニン及びガリウムフタロシアニンが優れた感度を有しており、転写から受けるメモリーも少なくはないので本発明が有効に作用し好ましい。
【００２７】
更に、いかなる結晶形でもよいが、その中でもＣｕＫα特性Ｘ線回折におけるブラッグ角２θの７．４°±０．２°及び２８．２°±０．２°に強いピークを有する結晶形のヒドロキシガリウムフタロシアニン、ＣｕＫα特性Ｘ線回折におけるブラッグ角２θ±０．２°の７．４°、１６．６°、２５．５°及び２８．３°に強いピークを有する結晶形のクロロガリウムフタロシアニン、ＣｕＫα特性Ｘ線回折におけるブラッグ角２θの２７．２°±０．２°に強いピークを有する結晶形のオキシチタニウムフタロシアニンが特に優れた感度特性を有しており、ゴーストも発生し易いので本発明が有効に作用し好ましい。更には、ＣｕＫα特性Ｘ線回折におけるブラッグ角２θの７．４°±０．２°及び２８．２°±０．２°に強いピークを有する結晶形のヒドロキシガリウムフタロシアニン、ＣｕＫα特性Ｘ線回折におけるブラッグ角２θの２７．２°±０．２°に強いピークを有する結晶形のオキシチタニウムフタロシアニンが好ましい。またその中でも特に、ＣｕＫα特性Ｘ線回折におけるブラッグ角２θの７．３°、２４．９°及び２８．１°に強いピークを有する結晶形のヒドロキシガリウムフタロシアニン、ＣｕＫα特性Ｘ線回折におけるブラッグ角２θ±０．２°の７．５°、９．９°、１６．３°、１８．６°、２５．１°及び２８．３°に強いピークを有する結晶形のヒドロキシガリウムフタロシアニンが好ましい。
【００２８】
本発明における電子写真感光体の層構成は、支持体上に式（１）で示されるカリックスアレーン化合物、電荷発生材料及び電荷輸送材料を同時に含有する単一層からなる感光層を有する層構成と、支持体上に感光層としてカリックスアレーン化合物及び電荷発生材料を含有する電荷発生層と電荷輸送材料を含有する電荷輸送層を有する層構成があるが、電荷発生層と電荷輸送層を積層する感光層を有する層構成であることが好ましい。また、電荷発生層と電荷輸送層の積層関係はどちらが上であってもよいが、電荷発生層が下層であることが好ましい。
【００２９】
本発明に用いられる支持体としては、導電性を有していれば、いずれのものでもよく、例えば、アルミニウム、アルミニウム合金、銅、亜鉛、ステンレス、バナジウム、モリブデン、クロム、チタン、ニッケル、インジウム、金及び白金等を用いることができる。その他には、アルミニウム、アルミニウム合金、酸化インジウム、酸化スズ及び酸化インジウム−酸化スズ合金等を真空蒸着法によって被膜形成された層を有するプラスチック（例えば、ポリエチレン、ポリプロピレン、ポリ塩化ビニル、ポリエチレンテレフタレート、アクリル樹脂及びポリフッ化エチレン等）、導電性粒子（例えば、アルミニウム粉末、酸化チタン、酸化スズ、酸化亜鉛、カーボンブラック及び銀粒子等）を適当なバインダー樹脂と共にプラスチック又は前記支持体の上に被覆した支持体、導電性粒子をプラスチックや紙に含浸させた支持体や導電性ポリマーを有するプラスチック等を用いることができ、形状としては円筒状またはフイルム状などが挙げられる。また、干渉縞防止等の必要に応じて支持体表面を加工してもよい。例えばアルミニウムまたはアルミニウム合金などの表面を、ホーニング加工、センターレス研削もしくは切削などの粗面化処理をすることで干渉縞等が防止される。加工は上記に限られたものではないが、生産性などの面からホーニング処理が好ましい。
【００３０】
本発明においては、支持体と感光層の間にはバリヤー機能と接着機能を持つ下引き層を設けることもできる。下引き層の材料としては、ポリビニルアルコール、ポリエチレンオキシド、エチルセルロース、メチルセルロース、カゼイン、ポリアミド（ナイロン６、ナイロン６６、ナイロン６１０、共重合ナイロン及びＮ−アルコキシメチル化ナイロン等）、ポリウレタン、にかわ、酸化アルミニウム又はゼラチン等が用いられる。その膜厚は０．１〜１０μｍが好ましく、特には０．５〜５μｍが好ましい。
【００３１】
電荷発生層は、カリックスアレーン化合物と電荷発生材料を適当なバインダー樹脂溶液とともに分散し、この分散液を塗布し、乾燥する方法が挙げられる。
【００３２】
バインダー樹脂としては、ポリエステル、アクリル樹脂、ポリビニルカルバゾール、フェノキシ樹脂、ポリカーボネート、ポリビニルブチラール、ポリスチレン、ポリビニルアセテート、ポリサルホン、ポリアリレート、塩化ビニリデン、アクリロニトリル共重合体及びポリビニルベンザール等の樹脂を用いることができる。
【００３３】
電荷輸送層は、主として電荷輸送材料とバインダー樹脂とを溶剤中に溶解させた塗布液を塗布し、乾燥して形成する。用いられる電荷輸送材料としては、各種のトリアリールアミン系化合物、ヒドラゾン系化合物、スチルベンゼン系化合化合物、ピラゾリン系化合物、オキサゾール系化合物、チアゾール系化合物及びトリアリルメタン系化合物等が挙げられる。バインダー樹脂としては、ポリエステル、アクリル樹脂、ポリビニルカルバゾール、フェノキシ樹脂、ポリカーボネート、ポリビニルブチラール、ポリスチレン、ポリビニルアセテート、ポリサルホン、ポリアリレート、塩化ビニリデン、アクリロニトリル共重合体及びポリビニルベンザール等の樹脂を用いることができる。その膜厚は５〜４０μｍであることが好ましく、特に１０〜３０μｍであることが好ましい。
【００３４】
これらの感光層の塗布方法としては、浸漬コーティング法、スプレーコーティング法、スピンナーコーティング法、ビードコーティング法、ブレードコーティング法及びビームコーティング法等を用いることができる。
【００３５】
感光層上には、必要に応じて保護層を設けてもよい。保護層は、ポリビニルブチラール、ポリエステル、ポリカーボネート（ポリカーボネートＺ及び変性ポリカーボネート等）、ポリアミド、ポリイミド、ポリアリレート、ポリウレタン、スチレン−ブタジエンコポリマー、スチレン−アクリル酸コポリマー及びスチレン−アクリロニトリルコポリマー等の樹脂を適当な有機溶剤によって溶解し、感光層の上に塗布し、乾燥して形成できる。保護層の膜厚は、０．０５〜２０μｍが好ましい。また、保護層中に導電性粒子や紫外線吸収剤等を含有させてもよい。導電性粒子としては、例えば、酸化錫粒子等の金属酸化物が好ましい。
【００３６】
いずれの感光体においても、用いる本発明のカリックスアレーン化合物の結晶形は非晶質であっても結晶質であってもよく、また必要に応じて該カリックスアレーン化合物を２種類以上組み合わせて用いることも可能である。
【００３７】
本発明に用いる中間転写体の形状は、必要に応じて様々な形態にすることができる。例えばドラム形状やベルト形状などである。層構成も特に制約されるものではなく、単一の層であっても複数の層からなっていてもよい。
【００３８】
また、樹脂製のシームレスベルトやシートを張り合わせてベルト上にした中間転写体を使用することもできる。
【００３９】
本発明の中間転写体の材料は特に制限されるものではないが、ゴムやエラストマー、樹脂などを用いることができる。
【００４０】
例えば、ゴムやエラストマーとしては、イソプレンゴム、スチレン−ブタジエンゴム、ブタジエンゴム、ブチルゴム、エチレン−プロピレンゴム、エチレン−プロピレンターポリマー、クロロプレンゴム、クロロスルホン化ポリエチレン、塩素化ポリエチレン、アクリロニトリルブタジエンゴム、ウレタンゴム、シンジオクタチック１，２−ポリブタジエン、エピクロロヒドリンゴム、アクリルゴム、シリコーンゴム、水素化ニトリルゴム及び熱可塑性エラストマー（例えばポリスチレン系、ポリオレフィン系、ポリ塩化ビニル系、ポリウレタン系、ポリアミド系及びポリエステル系）等が使用できる。ただし、上記材料に限定されるものではない。
【００４１】
また、樹脂としては、酢酸ビニル、ポリエステル、ポリアリレート、ポリサルホン、ポリエーテルサルホン、ポリエチレンテレフタレート、ポリブチレンテレフタレート、ポリカーボネート、ポリエチレン、ポリプロピレン、ポリブタジエン、ポリ塩化ビニリデン、ポリフッ化ビニリデン、アイオノマー樹脂、ポリウレタン、シリコーン樹脂、フッ素樹脂、ポリアミド、芳香族ポリアミド、変性ポリフェニレンオキサイド及びポリスチレン等を用いることができる。ただし、上記材料に限定されるものではない。
【００４２】
弾性層を有する中間転写体の場合は弾性層の厚さが０．２〜１０ｍｍであることが好ましく、表面層は厚さが３〜１００μｍで、弾性層とは材質の異なる層であることが好ましい。また、必要に応じてこれらの層の間に中間層を設けてもよい。樹脂ベルトを用いた中間転写体の場合は、厚さ３０〜３００μｍ程度が好ましい。
【００４３】
次に、本発明の電子写真感光体を用いた電子写真装置について説明する。
【００４４】
図１において、１は本発明のドラム型の電子写真感光体であり、軸を中心に矢印方向に所定の周速度で回転駆動する。
【００４５】
電子写真感光体１は、その回転過程で、（一次）帯電手段２により、その周面に正または負の所定電位の均一帯電を受け、次いで露光部３にて、不図示の露光手段により露光光（スリット露光あるいはレーザービーム走査露光など）を受ける。これにより、電子写真感光体周面に露光像に対応した静電潜像が順次形成されていく。その静電潜像は、次いで現像手段４１等でトナー現像され、そのトナー現像像が転写手段６２により中間転写ベルト２０に転写される。
【００４６】
これらのプロセスをそれぞれ４つの感光体について順次行い、中間転写ベルト２０上に重ねられたトナー現像像をさらに転写手段６３により不図示の給紙部から中間転写ベルト２０と転写手段６３との間に給送された転写材Ｐの面に転写されていく。
【００４７】
像転写を受けた転写材Ｐは、中間転写ベルト面から分離されて定着手段１５へ導入されて像定着を受けて印刷物（コピー、プリント）として機外ヘプリントアウトされる。
【００４８】
像転写後の電子写真感光体１の表面は、クリーニング手段１３にて転写残りトナーの除去を受けて清浄面化され、繰り返して像形成に使用される。
【００４９】
また、図２に示す装置では、電子写真感光体１は一つとなり、現像手段４１等が回転して各色がトナー現像される。各色ごとに中間転写ドラム５に転写され、４色重なったトナー像が一括して転写手段６２により転写材Ｐに転写される。
【００５０】
【実施例】
以下に実施例を挙げて、本発明を詳細に説明する。実施例中、「部」は質量部を示す。
【００５１】
＜実施例１＞
（ベルト状中間転写体の作製）
ポリフッ化ビニリデン１００部とポリエーテル系帯電防止樹脂１２部とを溶融混練し、インフレーション成形により、厚さ１００（μｍ）、体積抵抗率１×１０１０（Ωｃｍ）の継ぎ目のない樹脂チューブを得、これを所定の幅に切断した後に端部補強テープとリブを取り付けて樹脂ベルトを作製し、中間転写ベルトを得た。
【００５２】
（感光体の作製）
熱間押し出しにより得たＡ３００３の外径２４ｍｍ、長さ２４６ｍｍアルミニウム素管（ＥＤ管）を準備した。液体（湿式）ホーニング装置（不二精機製造所製）を用いて、液体ホーニング処理を行った。ホーニング後のシリンダー表面粗さは、ＲｍａｘＤ＝３．０μｍ、Ｒｚ＝１．５５μｍ、Ｒａ＝０．２４μｍ、Ｓｍ＝３４μｍであった。
【００５３】
支持体上に６−６６−６１０−１２四元系ポリアミド共重合体５部をメタノール７０部とブタノール２５部を混合溶媒に溶解した溶液を浸漬コーティング法で塗布し、乾燥して、膜厚が１μｍの下引き層（電荷注入阻止層）を形成した。
【００５４】
次に、ＣｕＫαのＸ線回折におけるブラッグ角２θ±０．２°の７．５°、９．９°、１６．３°、１８．６°、２５．１°及び２８．３°に強いピークを有する結晶形のヒドロキシガリウムフタロシアニン１０部と前記例示化合物（１）０．１部及びポリビニルブチラール樹脂（商品名：エスレックＢＸ−１、積水化学工業社製）５部をシクロヘキサノン２５０部に添加し、１ｍｍφガラスビーズを用いたサンドミルで２時間分散し、これに酢酸エチル２５０部を加えて希釈して電荷発生層用塗料を調製した。下引き層上に、この電荷発生層用塗料を浸漬コーティング法で塗布し、１００℃で１０分間乾燥して、膜厚が０．１５μｍの電荷発生層を形成した。
【００５５】
次に、電荷輸送材料として下記構造式の化合物１０部
【００５６】
【化９】
2004093641.tif 000009
及び下記構造式のポリアリレート樹脂（Ｍｗ＝１１００００）１０部
【００５７】
【化１０】
2004093641.tif 000010
を、モノクロルベンゼン７０部に溶解した。この塗料を前述の電荷発生層の上に浸漬法で塗布し、１１０℃、１時間乾燥し１７μｍの電荷輸送層を形成した。
【００５８】
＜実施例２＞
実施例１において、例示化合物（１）の添加量を０．０２部に変えた以外は実施例と同様にして感光体を作製した。
【００５９】
＜実施例３＞
実施例１において、例示化合物（１）を例示化合物（２）０．１部と例示化合物（３）０．１部の組み合わせにかえた以外は、実施例１と同様にして感光体を作製した。
【００６０】
＜実施例４＞
実施例１において、電荷輸送材料を下記構造式の化合物に、ポリアリレート樹脂をポリカーボネート樹脂（商品名：ユーピロンＺ４００、三菱ガス化学社製）に代えた以外は、実施例１と同様にして感光体を作製した。膜厚は１６μｍであった。
【００６１】
【化１１】
2004093641.tif 000011
【００６２】
＜実施例５＞
１０％の酸化アンチモンを含有する酸化スズで被覆した酸化チタン粉体５０部、レゾール型フェノール樹脂２５部、メチルセロソルブ２０部、メタノール５部及びシリコーンオイル（ポリジメチルシロキサン・ポリオキシアルキレン共重合体、平均分子量３，０００）０．００２部を１ｍｍφガラスビーズを用いたサンドミルで２時間分散して導電層用塗料を調製した。
【００６３】
実施例１と同様なアルミニウム素管にホーニング処理を行わず、上記導電層用塗料を浸積コーティング塗布し、１４０℃で３０分間乾燥させ、膜厚が２０μｍの導電層を形成した。次に、下引き層、電荷発生層及び電荷輸送層を実施例１と同様に形成し、感光体を作製した。
【００６４】
＜比較例１＞
実施例１において、例示化合物（１）を添加しなかった以外は、実施例１と同様にして比較例１の電子写真感光体を作製した。
【００６５】
＜比較例２＞
実施例１において、例示化合物（１）を下記構造式で示されるカリックスアレーン化合物に代えた以外は、実施例１と同様にして比較例２の電子写真感光体を作製した。
【００６６】
【化１２】
2004093641.tif 000012
【００６７】
これらの電子写真感光体を、前記ベルト状中間転写体を搭載した電子写真装置に装着した。
【００６８】
各条件は次の通りである。
【００６９】
暗部電位：Ｖｄ＝−５００Ｖ
ドラム面光量：３．０ｍＪ／ｍ２
現像方法：接触現像
プロセススピード：９５ｍｍ／ｓｅｃ
【００７０】
プリント試験はＮ／Ｎ環境（２３℃、６０％ＲＨ）及びＨ／Ｈ環境（３０℃、８０％ＲＨ）において行った。
【００７１】
画像評価方法は以下のようにした。画像は、１０ｍｍ角の黒四角パターンをドラム一周分任意の数だけ印字し、その後全面ハーフトーン画像（１ドット１スペースのドット密度の画像及び１ドット２スペースのドット密度の画像）をプリントした。
【００７２】
画像サンプルは、現像のバイアスを２点振ってサンプリングした。評価は目視で行い、転写メモリーによるドラム周期で出るゴーストの程度で下記のようにランク付けした。
ランク１は「いずれのモードでもゴーストは全く見えないレベル」である。
ランク２は「特定のモードでゴーストがうっすら見えるレベル」である。
ランク３は「いずれのモードでもゴーストがうっすら見えるレベル」である。
ランク４は「いずれのモードでもゴーストが見えるレベル」である。
【００７３】
この後、画像パターンを印字比率５％の文字に変えて連続フルカラーで１万枚のプリントを行った。その後初期と同様な画像評価を行った。
結果を表２に示す。
【００７４】
【表３】
2004093641.tif 000013
【００７５】
＜実施例６＞
（ドラム状中間転写体の作製）
下記配合のゴムコンパウンドを押し出し成形した後、直径１８２ｍｍ、長さ３２０ｍｍ、厚さ３ｍｍのアルミニウム製円筒状ローラー表面に接着することにより、厚さ５ｍｍの弾性層を有するローラーを得た。
【００７６】
ＮＢＲ　　　　　　　　　　　　　　　　　　　　　　　　　　３５部
エピクロルヒドリンゴム　　　　　　　　　　　　　　　　　　６５部
パラフィン系オイル　　　　　　　　　　　　　　　　　　　　　２部
炭酸カルシウム　　　　　　　　　　　　　　　　　　　　　　１２部
加硫剤　　　　　　　　　　　　　　　　　　　　　　　　　　　２部
加硫助剤　　　　　　　　　　　　　　　　　　　　　　　　　　２部
加硫促進剤　　　　　　　　　　　　　　　　　　　　　　　　　３部
【００７７】
このゴムローラーの１ｋＶ印加時の実抵抗は９×１０５Ωであった。
【００７８】
次に、下記のような処方の表面層塗料を調製した。
【００７９】
ポリエステルポリウレタンのＤＭＦ（ジメチルホルムアミド）溶液
（固形分２０％）　　　　　　　　　　　　　　　　　　１００部
イソシアネート３量体の酢酸エチル溶液（固形分７５％）　　　　４部
有機金属触媒　　　　　　　　　　　　　　　　　　　　　０．０４部
ＰＴＦＥ粉体（粒径０．３μｍ）　　　　　　　　　　　　　　３７部
分散助剤　　　　　　　　　　　　　　　　　　　　　　　　１．８部
シクロヘキサノン　　　　　　　　　　　　　　　　　　　　１００部
【００８０】
この塗料をローラー表面へスプレー塗布し、その後、８０℃で１時間加熱した後、１２０℃で更に２時間加熱し、厚さ１５μｍ表面層を形成した。
【００８１】
（感光体の作製）
熱間押し出しにより得たＡ３００３の外径６２ｍｍ、長さ３６３ｍｍアルミニウム素管（ＥＤ管）を準備した。液体（湿式）ホーニング装置（不二精機製造所製）を用いて、液体ホーニング処理を行った。ホーニング後のシリンダー表面粗さは、ＲｍａｘＤ＝２．８μｍ、Ｒｚ＝１．６５μｍ、Ｒａ＝０．２５μｍ、Ｓｍ＝３２μｍであった。
【００８２】
次に下引き層、電荷発生層及び電荷輸送層を実施例１と同様に形成し、感光体を作製した。
【００８３】
＜比較例３＞
実施例６において、例示化合物（１）を添加しなかった以外は、実施例６と同様にして比較例３の電子写真感光体を作製した。
【００８４】
これらの電子写真感光体を、前記ドラム状中間転写体を搭載した電子写真装置に装着した。
各条件は次の通りである。
【００８５】
暗部電位：Ｖｄ＝−５００Ｖ
ドラム面光量：３．０ｍＪ／ｍ２
現像方法：非磁性１成分ジャンピング現像
プロセススピード：１２０ｍｍ／ｓｅｃ
【００８６】
プリント試験はＮ／Ｎ環境（２３℃、６０％ＲＨ）、Ｈ／Ｈ環境（３０℃、８０％ＲＨ）において行った。
【００８７】
結果を表３に示す。
【００８８】
【表４】
2004093641.tif 000014
【００８９】
【発明の効果】
以上説明したように、発明によれば、転写メモリーによる画像欠陥の発生が少なく、良好な電子写真特性を有する電子写真装置を提供することができる。
【図面の簡単な説明】
【図１】ベルト状中間転写体を有する電子写真装置の概略構成を示す図である。
【図２】ドラム状中間転写体を有する電子写真装置の概略構成を示す図である。
【符号の説明】
１　感光ドラム
２　１次帯電器
３　露光光
５　中間転写ドラム
２０　中間転写ベルト
４１　イエロー色現像装置
４２　マゼンタ色現像装置
４３　シアン色現像装置
４４　ブラック色現像装置
Ｐ　転写材
【図１】
2004093641.tif 000018
【図２】
2004093641.tif 000019